【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
エンドレスループの形状を有し、シュープレスにおいて少なくとも１つのロールとプレスシューとの間のロングニップを通り抜けることができる独立した部材であるシュープレスベルトであって、前記シュープレスベルト（５）は：
８０℃を超える温度に耐えるように準備されたエラストマー性耐熱性材料から作られている基体（１４）と；
前記基体（１４）の内側の少なくとも１つのヤーン層（１７）に配置された複数のポリマー支持ヤーン（１６、１８）と、
前記プレスシュー側の第１の面（１０）、及び繊維ウェブ側の第２の面（１１）と
を備え、
前記支持ヤーン（１６、１８）の少なくとも一部が耐熱性ポリマーヤーンであり、前記耐熱性ポリマーヤーンのガラス転移温度Ｔｇが少なくとも８０℃であり、これの材料のポリマー構造はナフタレン基を含み、
前記耐熱性ポリマーヤーンの構造は、完全芳香族液晶ポリマー、ポリ（４−ヒドロキシ安息香酸−コ−６−ヒドロキシ−２−ナフトエ酸）から作られており、
前記耐熱性ポリマーヤーンの２％の延伸に必要とされる力は、２０℃で少なくとも１０ｃＮ／ｔｅｘであることを特徴とするシュープレスベルト。
【請求項２】
前記耐熱性ポリマーヤーンのガラス転移温度Ｔｇが少なくとも１００℃であることを特徴とする請求項１に記載のシュープレスベルト。
【請求項３】
前記耐熱性ポリマーヤーンのガラス転移温度Ｔｇが少なくとも１１０℃であり、前記ヤーンの２％の延伸に必要とされる力が２０℃で少なくとも１００ｃＮ／ｔｅｘであることを特徴とする請求項１または２に記載のシュープレスベルト。
【請求項４】
前記ヤーン層（１７ａ）の前記プレスシュー側の前記第１の面（１０）に最も近い前記支持ヤーンが、少なくとも、開示する耐熱性ヤーンであることを特徴とする請求項１〜３の何れか１項に記載のシュープレスベルト。
【請求項５】
前記プレスベルトが、少なくとも１つのマシン方向（ＭＤ）のヤーン層（１７ａ、１７ｃ）と、少なくとも１つのクロスマシン方向（ＣＭＤ）のヤーン層（１７ｂ）とを含み；
前記マシン方向のヤーン層（１７ａ、１７ｃ）の前記プレスシュー側の前記第１の面（１０）に最も近い前記支持ヤーン（１６）が、少なくとも、前記耐熱性支持ヤーンの形態で提供されており、ナフタレン基を含むことを特徴とする請求項１〜４の何れか１項に記載のシュープレスベルト。
【請求項６】
前記基体（１４）が耐熱性ポリウレタンポリマーを含むことを特徴とする請求項１〜５の何れか１項に記載のシュープレスベルト。
【請求項７】
ポリウレタンポリマーが、イソシアネート基と鎖延長剤混合物とを含有するウレタンプレポリマーから作られており、１，４−フェニレンジイソシアネート（ＰＰＤＩ）が前記ウレタンプレポリマーを作るために使用され、前記鎖延長剤混合物は、２５重量％を超えるメチル−ビス（３−クロロ−２，６−ジエチルアニリン）（ＭＣＤＥＡ）を含むことを特徴とする請求項６に記載のシュープレスベルト。
【請求項８】
シュープレスベルトの製造方法であって：
プレスベルト（５）の基体（１４）を、８０℃を超える温度に耐えられるように準備された耐熱性エラストマーから形成することと；
前記基体（１４）の内側に、その製造と関連させて、複数の支持ヤーン（１６、１８）を含む支持構造体（１５）を配置すること
とを含み、
前記プレスベルト（５）の前記基体（１４）を、耐熱性エラストマーをキャスティングシリンダ上にキャスティングすることによって形成することと；
前記支持構造体（１５）において、耐熱性ポリマーヤーンを周方向の前記支持ヤーンとして使用し、このヤーンの構造が、完全芳香族液晶ポリマー、ポリ（４−ヒドロキシ安息香酸−コ−６−ヒドロキシ−２−ナフトエ酸）から作られており、このヤーンのガラス転移温度Ｔｇが少なくとも１１０℃であり、前記ヤーンの２％の延伸に必要とされる力が２０℃で少なくとも１００ｃＮ／ｔｅｘであることと
を特徴とする方法。
【請求項９】
独立請求項１に記載の耐熱性プレスベルト（５）が、シュープレス（１）に配置され、プレスシュー（３）とプレスロール（２）との間のロングニップを通り抜け、８０℃を超えるシュープレス動作温度を許容する、シュープレスベルトの使用。
【手続補正２】
【補正対象書類名】明細書
【補正対象項目名】００４１
【補正方法】変更
【補正の内容】
【００４１】
図面及びそれに関連する説明は、発明のアイデアを説明することを目的としたものに過ぎない。発明の詳細は、特許請求の範囲内で多様であり得る
以下に、本願の発明の実施態様を付記する。
［１］エンドレスループの形状を有し、シュープレスにおいて少なくとも１つのロールとプレスシューとの間のロングニップを通り抜けることができる独立した部材であるシュープレスベルトであって、前記シュープレスベルト（５）は：エラストマー性耐熱性材料から作られている基体（１４）と；前記基体（１４）の内側の少なくとも１つのヤーン層（１７）に配置された複数のポリマー支持ヤーン（１６、１８）と、前記プレスシュー側の第１の面（１０）、及び繊維ウェブ側の第２の面（１１）とを備え、前記支持ヤーン（１６、１８）の少なくとも一部が耐熱性ポリマーヤーンであり、これの材料のポリマー構造はナフタレン基を含み、前記耐熱性ポリマーヤーンの２％の延伸に必要とされる力は、２０℃で少なくとも１０ｃＮ／ｔｅｘであることを特徴とするシュープレスベルト。
［２］前記耐熱性ポリマーヤーンのガラス転移温度Ｔｇが少なくとも８０℃であることを特徴とする［１］に記載のシュープレスベルト。
［３］前記耐熱性ポリマーヤーンのガラス転移温度Ｔｇが少なくとも１００℃であることを特徴とする［１］又は［２］に記載のシュープレスベルト。
［４］前記耐熱性ポリマーヤーンがポリエチレンナフタレート（ＰＥＮ）を含んでいることを特徴とする［１］〜［３］の何れかに記載のシュープレスベルト。
［５］前記耐熱性ポリマーヤーンがポリエチレンナフタレート（ＰＥＮ）から作られていることを特徴とする［１］〜［４］の何れかに記載のシュープレスベルト。
［６］前記耐熱性ポリマーヤーンの構造は、完全芳香族液晶ポリマー、ポリ（４−ヒドロキシ安息香酸−コ−６−ヒドロキシ−２−ナフトエ酸）から作られていることを特徴とする［１］〜［３］の何れかに記載のシュープレスベルト。
［７］前記耐熱性ポリマーヤーンのガラス転移温度Ｔｇが少なくとも１１０℃であり、前記ヤーンの２％の延伸に必要とされる力が２０℃で少なくとも１００ｃＮ／ｔｅｘであることを特徴とする［６］に記載のシュープレスベルト。
［８］前記支持ヤーン層（１７ａ）の前記プレスシュー側の前記第１の面（１０）に最も近い前記支持ヤーンが、少なくとも、開示する耐熱性支持ヤーンであることを特徴とする［１］〜［７］の何れか１項に記載のシュープレスベルト。
［９］前記プレスベルトが、少なくとも１つのマシン方向（ＭＤ）のヤーン層（１７ａ、１７ｃ）と、少なくとも１つのクロスマシン方向（ＣＭＤ）のヤーン層（１７ｂ）とを含み；前記マシン方向のヤーン層（１７ａ、１７ｃ）の前記プレスシュー側の前記第１の面（１０）に最も近い前記支持ヤーン（１６）が、少なくとも、開示した耐熱性支持ヤーンであることを特徴とする［１］〜［８］の何れかに記載のシュープレスベルト。
［１０］前記基体（１４）が耐熱性ポリウレタンポリマーを含むことを特徴とする［１］〜［９］の何れかに記載のシュープレスベルト。
［１１］ポリウレタンポリマーが、イソシアネート基と鎖延長剤混合物とを含有するウレタンプレポリマーから作られており、１，４−フェニレンジイソシアネート（ＰＰＤＩ）が前記ウレタンプレポリマーを作るために使用され、前記鎖延長剤混合物は、２５重量％を超えるメチル−ビス（３−クロロ−２，６−ジエチルアニリン）（ＭＣＤＥＡ）を含むことを特徴とする［１０］に記載のシュープレスベルト。
［１２］シュープレスベルトの製造方法であって：プレスベルト（５）の基体（１４）を耐熱性エラストマーから形成することと；前記基体（１４）の内側に、その製造と関連させて、複数の支持ヤーン（１６、１８）を含む支持構造体（１５）を配置すること
とを含み、前記支持構造体（１５）において、ポリマーヤーンである耐熱性支持ヤーンを使用し、これの材料のポリマー構造がナフタレン基を含み、前記支持ヤーンの２％の延伸に必要とされる力が２０℃で少なくとも１０ｃＮ／ｔｅｘであることを特徴とする方法。
［１３］互いに積層した３つのヤーン層（１７ａ、１７ｂ、１７ｃ）の支持構造体（１５）であって、最も外側のヤーン層（１７ａ、１７ｃ）が前記プレスベルトのマシン方向（ＭＤ）にある複数の隣接する支持ヤーン（１６）を含み、中間の前記ヤーン層（１７ｂ）が複数の隣接するクロスマシン方向（ＣＭＤ）の支持ヤーン（１８）を含む支持構造体（１５）を形成することと；少なくとも１つのマシン方向のヤーン層（１７ａ、１７ｃ）において、ポリウレタンナフタレート（ＰＥＮ）から作られる支持ヤーン（１６）を使用することと；前記ヤーン層（１７ａ、１７ｂ、１７ｃ）をキャスティングドラムの内側に配置し、回転している前記キャスティングドラム内で、前記支持ヤーンと同時に又は異なる機会に、前記ヤーン層の周りに耐熱性エラストマーを塗布することとを特徴とする［１２］に記載の方法。
［１４］前記プレスベルト（５）の前記基体（１４）を、耐熱性エラストマーをキャスティングシリンダ上にキャスティングすることによって形成することと；前記支持構造体（１５）において、耐熱性ポリマーヤーンを周方向の前記支持ヤーンとして使用し、このヤーンの構造が、完全芳香族液晶ポリマー、ポリ（４−ヒドロキシ安息香酸−コ−６−ヒドロキシ−２−ナフトエ酸）から作られており、このヤーンのガラス転移温度Ｔｇが少なくとも１１０℃であり、前記ヤーンの２％の延伸に必要とされる力が２０℃で少なくとも１００ｃＮ／ｔｅｘであることとを特徴とする［１２］に記載の方法。
［１５］［１］に記載の耐熱性プレスベルト（５）が、シュープレス（１）に配置され、プレスシュー（３）とプレスロール（２）との間のロングニップを通り抜け、８０℃を超える動作温度を許容する、シュープレスベルトの使用。